(57)【要約】【課題】製造が容易で低コストでありながら、耐荷重性、耐摩耗性および低摩擦特性を全て満足できる可変容量型アキシャルピストンポンプのクレイドルガイド、および、該クレイドルガイドを用いた可変容量型アキシャルピストンポンプを提供する。【解決手段】可変容量型アキシャルピストンポンプにおけるピストンストロークを調整するクレイドル３に摺接し、このクレイドル３が揺動可能であるように保持するクレイドルガイド１であって、溶製金属製部材と、芳香族ポリエーテルケトン系樹脂をベース樹脂とする樹脂組成物からなる樹脂層とから構成されるブッシュ１ｂを有し、このブッシュ１ｂにおいて、上記樹脂層は上記溶製金属製部材のクレイドル３と摺接する表面に０.１〜０.７ｍｍの厚さで射出成形により重ねて一体に設けられている。【選択図】図１
2014031720.tif 000002
【特許請求の範囲】
【請求項１】
可変容量型アキシャルピストンポンプにおけるピストンストロークを調整するクレイドルに摺接し、このクレイドルが揺動可能であるように保持するクレイドルガイドであって、
前記クレイドルガイドは、溶製金属製部材と、芳香族ポリエーテルケトン系樹脂をベース樹脂とする樹脂組成物からなる樹脂層とを有し、
前記樹脂層は、前記溶製金属製部材の少なくとも前記クレイドルと摺接する表面に０.１〜０.７ｍｍの厚さで射出成形により重ねて一体に設けられたことを特徴とする可変容量型アキシャルピストンポンプのクレイドルガイド。
【請求項２】
前記樹脂組成物が繊維状充填材を含み、前記樹脂層において該繊維状充填材が、繊維の長さ方向をクレイドルガイドの摺動方向に対して４５〜９０度に交差するように配向していることを特徴とする請求項１記載の可変容量型アキシャルピストンポンプのクレイドルガイド。
【請求項３】
前記クレイドルガイドはクレイドルガイド本体を有し、前記溶製金属製部材が、一部円筒形部材であり、前記クレイドルガイド本体に設置されていることを特徴とする請求項１または請求項２記載の可変容量型アキシャルピストンポンプのクレイドルガイド。
【請求項４】
前記溶製金属製部材が、冷間圧延鋼板であることを特徴とする請求項３記載の可変容量型アキシャルピストンポンプのクレイドルガイド。
【請求項５】
前記溶製金属製部材は、前記樹脂層との接合面に焼結金属層を有することを特徴とする請求項３または請求項４記載の可変容量型アキシャルピストンポンプのクレイドルガイド。
【請求項６】
前記溶製金属製部材は、前記樹脂層との接合面に化学表面処理が施されてなることを特徴とする請求項１ないし請求項４のいずれか１項記載の可変容量型アキシャルピストンポンプのクレイドルガイド。
【請求項７】
前記繊維状充填材が、炭素繊維であることを特徴とする請求項２ないし請求項６のいずれか１項記載の可変容量型アキシャルピストンポンプのクレイドルガイド。
【請求項８】
前記樹脂組成物が、該樹脂組成物全体に対して、前記炭素繊維を５〜３０体積％、ポリテトラフルオロエチレン樹脂を１〜３０体積％含むことを特徴とする請求項７記載の可変容量型アキシャルピストンポンプのクレイドルガイド。
【請求項９】
前記樹脂組成物が、樹脂温度３８０℃、せん断速度１０００ｓ−１における溶融粘度５０〜２００Ｐａ・ｓの樹脂組成物であることを特徴とする請求項１ないし請求項８のいずれか１項記載の可変容量型アキシャルピストンポンプのクレイドルガイド。
【請求項１０】
請求項１ないし請求項９のいずれか１項記載のクレイドルガイドを備えることを特徴とする可変容量型アキシャルピストンポンプ。
【発明の詳細な説明】
【技術分野】
【０００１】
本発明は、可変容量型アキシャルピストンポンプのピストンのストロークを変更するクレイドルに摺接し、これを揺動自在に保持するクレイドルガイド、および、これを用いた可変容量型アキシャルピストンポンプに関する。
【背景技術】
【０００２】
例えば、油圧回路の油圧発生源に用いられる可変容量型ピストンポンプとして、いわゆるクレイドル型ポンプ（以下、単に「ポンプ」ともいう）の構造が周知である。クレイドル型ポンプは、ピストンを収容するシリンダブロックが、回転軸と共に一体的に回転されるものであり、クレイドルはクレイドルガイドに摺接して回転軸に対して傾斜可能に支持され、ピストンの端部に連結されたシューを介してクレイドルの傾斜面に接している。従って、ピストンは、回転軸の回転に伴いクレイドルの傾角に応じて規定されるストロークで往復動し、ポンプ作用を奏するようになっている。そして、ストローク差によるポンプの吐出容量は、上記クレイドルの回転軸に対する傾角を油圧等で制御することによって常時変更することができる。
【０００３】
ところが、例えば、アルミニウム材（アルミニウム合金を含む）からなるクレイドルを、同材料のアルミニウム材からなるクレイドルガイドに摺接させて保持すると、クレイドルの回転軸に対する傾角を油圧等で常時制御する使用状態で両者は摺接摩耗を起こし、焼き付き等の問題を起こす。このため、クレイドルとクレイドルガイドとの間に合成樹脂製のスラストブッシュを介在させる手段が採られていた。
【０００４】
例えば、クレイドルガイドとなるスラストブッシュとしては、摺動面に樹脂膜を施した金属製スラストブッシュや、ナイロン（ポリアミド樹脂）、ポリアセタール樹脂、ポリテトラフルオロエチレン（以下、ＰＴＦＥと記す）樹脂等の摺動性樹脂からなるスラストブッシュが公知である（特許文献１参照）。
【０００５】
アルミニウム材からなるクレイドルまたはクレイドルガイドの少なくとも一方に、エチレン−テトラフルオロエチレン共重合体（ＥＴＦＥ）樹脂、テトラフルオロエチレン−ヘキサフルオロプロピレン共重合体（ＦＥＰ）樹脂、ＰＴＦＥ樹脂等のフッ素樹脂のコーティングが施された可変容量型ピストンポンプも知られている（特許文献２参照）。
【０００６】
また、クレイドルガイドとなるスラストブッシュとして、鉄製基材の表面に銅系の焼結膜を形成したものや、その焼結膜表面に更に樹脂膜を施したスラストブッシュが知られている（特許文献３参照）。
【先行技術文献】
【特許文献】
【０００７】
【特許文献１】実用新案登録第２５５９５１０号公報
【特許文献２】特開平０８−３３４０８１号公報
【特許文献３】実用新案登録第２５８４１３５号公報
【発明の概要】
【発明が解決しようとする課題】
【０００８】
しかし、通常、クレイドルがクレイドルガイドに対し、３０ＭＰａ程度の高面圧で接触して常時摺動する場合、特許文献１に記載されているクレイドルガイド（スラストブッシュ）では樹脂膜による耐荷重性が満足できないという問題がある。
【０００９】
この用途での耐荷重性についての問題は、特許文献２に記載されたＰＴＦＥ樹脂等のフッ素樹脂コーティングをアルミニウム材製のクレイドルガイド表面に形成するか、または特許文献３に記載の鉄製基材の表面に銅系焼結膜を介してフッ素樹脂コーティングを形成すれば改善されるが、その場合に耐摩耗性および低摩擦特性は充分でなかった。
【００１０】
また、鋼板に塗膜（コーティング）層を形成する場合、吹付け、乾燥、焼成等が必要であり、また、形成後に旋盤や研磨機による加工などが必要となり、製造コストが高くなる。
【００１１】
本発明はこのような問題に対処するためになされたものであり、製造が容易で低コストでありながら、耐荷重性、耐摩耗性および低摩擦特性を全て満足できる可変容量型アキシャルピストンポンプのクレイドルガイド、および、該クレイドルガイドを用いた可変容量型アキシャルピストンポンプの提供を目的とする。
【課題を解決するための手段】
【００１２】
本発明の可変容量型アキシャルピストンポンプのクレイドルガイドは、可変容量型アキシャルピストンポンプにおけるピストンストロークを調整するクレイドルに摺接し、このクレイドルが揺動可能であるように保持するクレイドルガイドであって、上記クレイドルガイドは、溶製金属製部材と、芳香族ポリエーテルケトン系樹脂をベース樹脂とする樹脂組成物からなる樹脂層とを有し、上記樹脂層は、上記溶製金属製部材の少なくとも上記クレイドルと摺接する表面に０.１〜０.７ｍｍの厚さで射出成形により重ねて一体に設けられたことを特徴とする。
【００１３】
上記樹脂組成物が繊維状充填材を含み、上記樹脂層において該繊維状充填材が、繊維の長さ方向をクレイドルガイドの摺動方向に対して４５〜９０度に交差するように配向していることを特徴とする。
【００１４】
上記クレイドルガイドはクレイドルガイド本体を有し、上記溶製金属製部材が、一部円筒形部材であり、上記クレイドルガイド本体に設置されていることを特徴とする。また、上記溶製金属製部材が、冷間圧延鋼板であることを特徴とする。また、上記溶製金属製部材は、上記樹脂層との接合面に焼結金属層を有することを特徴とする。
【００１５】
上記溶製金属製部材は、上記樹脂層との接合面に化学表面処理が施されてなることを特徴とする。
【００１６】
上記繊維状充填材が、炭素繊維であることを特徴とする。また、上記樹脂組成物が、該樹脂組成物全体に対して、上記炭素繊維を５〜３０体積％、ポリテトラフルオロエチレン樹脂を１〜３０体積％含むことを特徴とする。また、上記樹脂組成物が、樹脂温度３８０℃、せん断速度１０００ｓ−１における溶融粘度５０〜２００Ｐａ・ｓの樹脂組成物であることを特徴とする。
【００１７】
本発明の可変容量型アキシャルピストンポンプは、上記本発明のクレイドルガイドを備えることを特徴とする。
【発明の効果】
【００１８】
本発明の可変容量型ピストンポンプのクレイドルガイドは、溶製金属製部材と、該溶製金属製部材の少なくともクレイドルと摺接する表面に形成された、芳香族ポリエーテルケトン系樹脂をベース樹脂とする樹脂組成物からなる樹脂層とを有するので、耐熱性、低摩擦性、耐摩耗性に優れたクレイドルガイドとなる利点がある。
【００１９】
上記樹脂層は、溶製金属製部材の上記表面に０.１〜０.７ｍｍの厚さ（薄肉）で射出成形により重ねて一体に設けられているので、耐荷重性、耐クリープ性に優れ、高面圧下でも寸法変化することがなく、低トルクを安定的に得ることが可能になる。特に、薄肉であるので、摩擦発熱による熱が摩擦面から溶製金属製部材側に逃げ易く、蓄熱し難く、耐荷重性が高く、高面圧下でも変化量が小さくなる。このため、摩擦面における真実接触面積が小さくなり、摩擦力、摩擦発熱が低減され、摩耗の軽減、摩擦面温度の上昇を抑えることができる。これらの結果、３０ＭＰａという高圧摺動状態でも、耐荷重性、耐摩耗性および低摩擦特性を全て満足して長期使用が可能なクレイドルガイドになる利点がある。
【００２０】
さらに、樹脂層が溶製金属製部材の表面に射出成形により重ねて一体に設けられる、すなわち、溶製金属製部材を金型内にインサートして射出成形により樹脂層を形成するので、従来のクレイドルガイドのように鋼板への塗膜層形成（吹付け、乾燥、焼成等）が不要であり、また、旋盤や研磨機による加工などが不要であり、製造が容易で低コストでありながら、摺動面（樹脂層）が高寸法精度となる。
【００２１】
上記樹脂組成物に繊維状充填材を含むので、樹脂層の耐熱性、耐摩耗性、耐荷重性、耐クリープ性をより高くすることができる。さらに、樹脂層において該繊維状充填材が、繊維の長さ方向をクレイドルガイドの摺動方向に対して４５〜９０度に交差するように配向しているので、繊維状充填材の両端エッジによる相手材表面への攻撃性を低減することができ、摺動トルクの変動が防止できる。
【００２２】
本発明のクレイドルガイドの態様として、上記溶製金属製部材を一部円筒形部材にすることで、クレイドルガイド本体としては従来品を用い、従来のスラストブッシュと交換する形で、該溶製金属製部材を利用でき、設計変更等が不要となりコストアップを防止できる。
【００２３】
上記溶製金属製部材は、上記樹脂層との接合面に化学表面処理が施されてなるので、接合面に微細凹凸形状や、樹脂層と化学反応する接合膜が形成され、樹脂層と溶製金属製部材の密着強さが向上するとともに、樹脂層の熱が溶製金属製部材へ伝わり易くなり、クレイドルとの摺動時の摩擦力により樹脂層が剥がれることなく、耐荷重性が高く、高面圧下でも摩擦摩耗特性に優れたクレイドルガイドになる。
【００２４】
繊維状充填材が、炭素繊維であるので、樹脂層の補強効果と耐摩耗性、低摩擦性が特に優れるようになる。
【００２５】
樹脂層を形成する樹脂組成物が、該樹脂組成物全体に対して、繊維状充填材として炭素繊維を５〜３０体積％、ＰＴＦＥ樹脂を１〜３０体積％含むので、高ＰＶ条件においても、樹脂層の変形および摩耗、相手材表面への攻撃性が小さく、油などに対する耐性も高い。
【００２６】
樹脂層を形成する樹脂組成物が、樹脂温度３８０℃、せん断速度１０００ｓ−１における溶融粘度５０〜２００Ｐａ・ｓの樹脂組成物であるので、溶製金属製部材の表面に０.１〜０.７ｍｍの薄肉インサート成形が円滑に行なえる。
【００２７】
本発明の可変容量型アキシャルピストンポンプは、上記本発明のクレイドルガイドを備えるので、精密なクレイドルの傾角制御が可能になり、これによって精密な油圧制御動作などを行なえ、精密に機能する信頼性の高いポンプになる。
【図面の簡単な説明】
【００２８】
【図１】本発明のクレイドルガイドを用いた可変容量型アキシャルピストンポンプの縦断面図である。
【図２】本発明のクレイドルガイドの一例を示す斜視図である。
【図３】図２のクレイドルガイドの分解斜視図である。
【図４】本発明のクレイドルガイドの他の例を示す斜視図である。
【図５】本発明のクレイドルガイドの他の例を示す斜視図である。
【発明を実施するための形態】
【００２９】
本発明のクレイドルガイドを用いた可変容量型アキシャルピストンポンプの一実施例を図１に基づいて説明する。図１は、可変容量型アキシャルピストンポンプの縦断面図である。図１に示すように、可変容量型アキシャルピストンポンプのクレイドルガイド１は、ピストン２のストロークを調整するクレイドル３に摺接し、このクレイドル３が揺動可能であるように保持するものである。このクレイドルガイド１は、クレイドルガイド本体１ａの表面側、すなわちクレイドル３に対する摺動面に、クレイドルガイド受であるブッシュ１ｂが設置された構造である。このブッシュ１ｂは、一部円筒形の溶製金属製部材の上記摺動面に、芳香族ポリエーテルケトン系樹脂をベース樹脂とする樹脂組成物からなる樹脂層を０.１〜０.７ｍｍの厚さで射出成形により重ねて一体に設けたものである。
【００３０】
この実施形態の可変容量型アキシャルピストンポンプは、接合された一対のハウジング５、６の端壁間に回転軸７が回転可能に支持されている。回転軸７上には、シリンダブロック８が相対回転不能に支持されている。回転軸７と一体的に回転するシリンダブロック８内には複数のピストン２が回転軸７の軸方向へスライド変位可能に収容されている。シリンダブロック８内のピストン収容室８ａは、回転軸７の回転に連動して弁板９に形成された円弧状の吸入ポート９ａおよび吐出ポート９ｂと交互に接続することになる。これにより、作動油が吸入ポート９ａから各ピストン収容室８ａ内へ吸入され、回転軸７と共に回転したシリンダブロック８におけるピストン収容室８ａ内の作動油が、吐出ポート９ｂへ吐出される。
【００３１】
押圧バネ１０は、シリンダブロック８をクレイドル３側に付勢している。これにより、回転軸７の周りにおいて、リテーナ１１に保持されたアルミニウム材からなるシュー１２が、クレイドル３の平面部と密接する。シュー１２に嵌められたピストン２は、回転軸７の回転に伴ってクレイドル３の傾角に応じたストロークで往復動される。なお、クレイドル３の傾角は、ハウジング５内の押圧バネ１３の押圧力と、油圧制御装置１４によって調整されるシリンダ１５からの油圧によって常時適正な角度に制御されている。
【００３２】
図２にクレイドルガイド１の斜視図を示す。図１および図２に示すように、アルミニウム合金製のハウジング５内にはクレイドルガイド１が、２個一組で固定して設けられている。また、２つのクレイドルガイド１の間に回転軸７がクレイドル３の軸孔を貫通して配置されている。
【００３３】
図２に示す態様では、クレイドルガイド１は、クレイドルガイド本体１ａを有し、この本体１ａに、樹脂層１ｄを形成した一部円筒形（円弧状）の溶製金属製部材（溶製金属板）１ｃからなるブッシュ１ｂが設置されている。樹脂層１ｄは、溶製金属製部材１ｃを金型内にインサートして、該部材１ｃのクレイドルと摺接する側の表面に、射出成形により薄肉かつ一定肉厚で形成されている。ブッシュ１ｂは、本体１ａにおける円弧面状に形成されたクレイドル３の支持面にセットされている。溶製金属製部材１ｃの本体１ａ側の表面は、本体１ａの支持面の円弧面形状に対応して同じ形状に形成されている。このブッシュ１ｂの樹脂層１ｄが形成された円弧面が、クレイドル３に対する摺動面となる。この態様では、クレイドルガイド本体１ａとしては従来品を用い、従来のスラストブッシュと交換する形で、ブッシュ１ｂを利用でき、設計変更等が不要となりコストアップを防止できる。
【００３４】
また、図３に示すように、２個一組のブッシュ１ｂが、本体１ａのクレイドルガイドの支持面１ｅ、１ｆからズレないように、対の凹部１ｇと凸部１ｈの嵌め合わせで固定されている。なお、ブッシュ１ｂを固定するための凹凸部は、その凹凸関係を図３に示すものと反対にしてもよく、また、形状も任意の形状にできる。あるいは、凹部１ｇにピンを挿入し、ブッシュ１ｂにピン穴を設けることで嵌め合わせることが製造コストを考慮すると最も望ましい。
【００３５】
クレイドルガイド本体１ａの材質は、特に限定されず、溶製金属製部材１ｃと同様の溶製金属としてもよい。
【００３６】
クレイドル３は、例えば珪素含有アルミニウム合金で形成され、その背面には各クレイドルガイドにおける支持面１ｅ、１ｆに対応する一対の円弧面状の摺接部３ａ、３ｂが突設されている。図２および図３に示す態様では、両摺接部３ａ、３ｂは一対のブッシュ１ｂを介して支持面１ｅ、１ｆに接するように組み付けられる。
【００３７】
図４に基づいてクレイドルガイドの他の態様を説明する。図４は、クレイドルガイド１の他の態様の斜視図である。図４に示す態様では、クレイドルガイド１は、その本体が溶製金属製部材１ｃで構成されている。この本体において、クレイドル３の支持面が円弧面状に形成されており、該支持面に樹脂層１ｄが射出成形により薄肉で一定肉厚で形成されている。この樹脂層１ｄが形成された円弧面が、クレイドル３に対する摺動面となる。この態様では、部品点数が少なく構造が簡易であり、製造コストが低くなる。
【００３８】
以下、本発明のクレイドルガイドにおける樹脂層および溶製金属製部材について詳細に説明する。
【００３９】
樹脂層１ｄは、芳香族ポリエーテルケトン系樹脂をベース樹脂とする樹脂組成物からなり、溶製金属製部材１ｃのクレイドルと摺接する表面に０.１〜０.７ｍｍの厚さで射出成形により重ねて一体に設けられることで形成されている。
【００４０】
樹脂層１ｄを摺動面とし、溶製金属製部材１ｃを基材とすることで、摩擦発熱の放熱性に優れる。また、射出成形で摺動面（樹脂層）を仕上げることが可能であるため、従来のクレイドルガイドのように鋼板への塗膜層形成が不要であり、また、旋盤や研磨機による加工なども省略し得る。この結果、高い生産性で製造が可能となる。
【００４１】
樹脂層１ｄに、芳香族ポリエーテルケトン系樹脂をベース樹脂とする樹脂組成物を使用することで、連続使用温度が２５０℃であり、耐熱性、耐油・耐薬品性、耐クリープ性、摩擦摩耗特性に優れた可変容量型アキシャルピストンポンプのクレイドルガイドになる。また、芳香族ポリエーテルケトン系樹脂は、靭性、高温時の機械物性が高く、耐疲労特性、耐衝撃性にも優れているため、使用時に摩擦力、衝撃、振動等が加わる際にも、樹脂層が溶製金属製部材から剥離し難い。  
【００４２】
本発明で使用できる芳香族ポリエーテルケトン系樹脂としては、ポリエーテルエーテルケトン（ＰＥＥＫ）樹脂、ポリエーテルケトン（ＰＥＫ）樹脂、ポリエーテルケトンエーテルケトンケトン（ＰＥＫＥＫＫ）樹脂などがある。本発明で使用できるＰＥＥＫ樹脂の市販品としては、ビクトレックス社製：ＰＥＥＫ（９０Ｐ、１５０Ｐ、３８０Ｐ、４５０Ｐ、９０Ｇ、１５０Ｇなど）、ソルベイアドバンストポリマーズ社製：キータスパイア（ＫＴ−８２０Ｐ、ＫＴ−８８０Ｐなど）、ダイセルデグザ社製：ＶＥＳＴＡＫＥＥＰ（１０００Ｇ、２０００Ｇ、３０００Ｇ、４０００Ｇなど）などが挙げられる。また、ＰＥＫ樹脂としては、ビクトレックス社製：ＶＩＣＴＲＥＸ−ＨＴなどが、ＰＥＫＥＫＫ樹脂としてはビクトレックス社製：ＶＩＣＴＲＥＸ−ＳＴなどが、それぞれ挙げられる。
【００４３】
樹脂層１ｄの厚さは、０.１〜０.７ｍｍに設定されている。なお、本発明における「樹脂層の厚さ」は、溶製金属製部材に入り込まない表面部分の厚さである。この厚さ範囲は、インサート成形面や物性面を考慮して設定されたものである。樹脂層の厚さが０.１ｍｍ未満では、インサート成形が困難である。また、長期使用時の耐久性、すなわち寿命が短くなるおそれがある。一方、樹脂層の厚さが０．７ｍｍをこえると、ヒケが発生し寸法精度が低下するおそれがある。また、摩擦による熱が摩擦面から溶製金属製部材に逃げ難く、摩擦面温度が高くなる。さらに、荷重による変形量が大きくなるとともに、摩擦面における真実接触面積も大きくなり、摩擦力、摩擦発熱が高くなり、耐焼付き性などが低下するおそれがある。摩擦発熱の溶製金属製部材への放熱を考慮すると、樹脂層の厚さは０.２〜０.５ｍｍが好ましい。
【００４４】
また、図２に示すようにブッシュを用いる態様においては、樹脂層１ｄの厚さは、溶製金属製部材（溶製金属板）１ｃの厚さの１／８〜１／２であることが好ましい。樹脂層の厚さが溶製金属製部材の厚さの１／８未満では、溶製金属製部材に対して樹脂層が相対的に薄くなりすぎ、長期使用時の耐久性に劣るおそれがある。一方、樹脂層の厚さが溶製金属製部材の厚さの１／２をこえると、溶製金属製部材に対して樹脂層が相対的に厚くなりすぎ、摩擦による熱が摩擦面から溶製金属製部材に逃げ難く、摩擦面温度が高くなる。さらに、荷重による変形量が大きくなるとともに、摩擦面における真実接触面積も大きくなり、摩擦力、摩擦発熱が高くなり、耐焼付き性などが低下するおそれがある。また、樹脂層の厚さを上記範囲（０.１〜０.７ｍｍ：溶製金属製部材の厚さの１／８〜１／２）とすることで、後述の繊維状充填材を安定して配向させた状態に分散させることが容易となる。
【００４５】
溶製金属製部材１ｃの材料となる溶製金属は、鉄、アルミニウム、アルミニウム合金、銅、または銅合金であることが好ましい。これらの材質を採用することで、溶製金属製部材において、所要の熱伝導性、耐荷重性を確保することができ、高荷重下でも使用可能となる。鉄としては一般構造用炭素鋼（ＳＳ４００など）、軟鋼（ＳＰＣＣなどの冷間圧延鋼板）、ステンレス鋼（ＳＵＳ３０４、ＳＵＳ３１６など）などが挙げられ、これら鉄に亜鉛、ニッケル、銅などのめっきを施してもよい。アルミニウムとしてはＡ１１００、Ａ１０５０、アルミニウム合金としてはＡ２０１７、Ａ５０５２（アルマイト処理品も含む）、銅としてはＣ１１００、銅合金としてはＣ２７００、Ｃ２８０１などがそれぞれ挙げられる。これらの中でも、価格と放熱性のバランスを考えると、ＳＰＣＣなどの冷間圧延鋼板（めっき品も含む）を用いることが好ましい。
【００４６】
溶製金属製部材１ｃにおける樹脂層１ｄとの接合面は、インサート成形時の樹脂層との密着性を高めるために、（１）接合面に焼結金属層を設ける、（２）接合面に化学表面処理を施す、（３）接合面を機械的に粗面化する、などの前処理を行なうことが好ましい。また、（１）〜（３）の処理を適宜組み合わせて用いることもできる。なお、これらの密着性向上のための前処理については、少なくとも上記接合面に対して行なえばよく、作業性等を考慮し、溶製金属製部材の全面に対して行なってもよい。
【００４７】
（１）の焼結金属層は、例えば、溶製金属製部材の表面に、焼結金属粉末を一様に散布し、これを加熱・加圧することで形成できる。焼結金属層の材質は、鉄系、銅鉄系、ステンレス系、銅系いずれであってもよい。溶製金属製部材と焼結金属層の材質を類似もしくは同種とする方が、密着性が向上するため、好ましい。また、焼結金属層の材質が、銅系、銅鉄系焼結である場合、溶製金属製部材に予め銅めっきを施し、密着性を向上させることができる。なお、環境保全を目的から、鉛青銅などの鉛を含むものは用いないことが好ましい。
【００４８】
焼結金属層を設けることで、射出成形時に溶融樹脂が該焼結金属層の凹凸に入り込む。射出成形では、溶融樹脂を高速、高圧で流し込むため、芳香族ポリエーテルケトン系樹脂をベース樹脂として用いながらも、該樹脂がせん断力により多孔質の焼結金属層の凹凸（空孔）に深く入り込むことができる。この結果、焼結金属層を介して、樹脂層１ｄと溶製金属製部材１ｃとが強固に密着できる。
【００４９】
（２）の化学表面処理としては、（イ）接合面に微細凹凸形状が形成される処理、または、（ロ）接合面に樹脂層と化学反応する接合膜が形成される処理、を施すことが好ましい。接合面を微細凹凸形状とすることで、真の接合面積が増大し、樹脂層と溶製金属製部材の密着強さが向上するとともに、樹脂層の熱が溶製金属製部材へ伝わり易くなる。また、接合面において樹脂層と化学反応する接合膜を介在させることで、樹脂層と溶製金属製部材の密着強さが向上するとともに、樹脂層と溶製金属製部材にミクロな隙間がなくなり、樹脂層の熱が溶製金属製部材へ伝わり易くなる。
【００５０】
微細凹凸形状となる表面粗化処理としては、酸性溶液処理（硫酸、硝酸、塩酸など、もしくは他の溶液との混合）、アルカリ性溶液処理（水酸化ナトリウム、水酸化カリウムなど、もしくは他の溶液との混合）により、溶製金属製部材の表面を溶かす方法が挙げられる。微細凹凸形状は、濃度、処理時間、後処理などによって異なるが、アンカー効果による密着性を高めるためには、凹ピッチが数ｎｍ〜数十μｍの微細な凹凸にすることが好ましい。また、一般的な酸性溶液処理、アルカリ性溶液処理以外に、特殊なメック社製アマルファ処理、大成プラス社製ＮＭＴ処理なども利用できる。
【００５１】
樹脂層１ｄを射出成形で形成する際には、上述のとおり、溶融樹脂を高速、高圧で流し込むため、該樹脂がせん断力により凹ピッチが数ｎｍ〜数十μｍである上記微細凹凸形状にも深く入り込むことができる。これにより、溶製金属製部材１ｃと樹脂層１ｄとの密着強度が確保できる。また、化学表面処理により形成された上記微細凹凸形状は、機械的に単純に荒らした形状とは異なり、多孔質のような複雑な立体構造となっているため、アンカー効果を発揮しやすく、強固な密着が可能となる。
【００５２】
樹脂層１ｄと化学反応する接合膜が形成される表面処理としては、トリアジンジヂオール誘導体、ｓ−トリアジン化合物などの溶液への浸漬処理が挙げられる。これら表面処理は、処理した溶製金属製部材を金型に入れインサート成形する際に、熱により樹脂材と反応し、樹脂層と溶製金属製部材との密着性が高まる。このような表面処理としては、例えば、東亜電化社製ＴＲＩ処理などが例示できる。
【００５３】
化学表面処理のうち、メック社製アマルファ処理、大成プラス社製ＮＭＴ処理、東亜電化社製ＴＲＩ処理などの特殊表面処理は、アルミニウム、銅に適している。このため、これらの処理を施す場合は、少なくとも溶製金属製部材の処理表面がアルミニウムまたは銅であることが好ましい。例えば、冷間圧延鋼板を用いる場合で、これらの処理を施す場合は、銅めっき処理されたものを用いることが好ましい。
【００５４】
（３）接合面を機械的に粗面化する処理としては、ショットブラスト、サンドブラスト、タンブラー、機械加工などにより凹凸形状に荒らす処理が挙げられる。
【００５５】
使用中の摩擦力に対して、充分な密着強さを得るためには、溶製金属製部材と樹脂層とのせん断密着強さは、２ＭＰａ以上であることが好ましい。更に安全率を高めるためには、３ＭＰａ以上が好ましい。また、溶製金属製部材と樹脂層のせん断密着強さを更に高めるために、上記（１）〜（３）の処理を施す他に、樹脂層を形成する接合面に、溝などの物理的な剥がれ対策を施してもよい。
【００５６】
樹脂層を形成する樹脂組成物は、ベース樹脂として芳香族ポリエーテルケトン系樹脂を用い、これにガラス繊維、炭素繊維、アラミド繊維、ウィスカなどの繊維状充填材を分散状態に配合することができる。これにより、樹脂層の機械的強度を一層向上させることができる。特に、本発明の可変容量型アキシャルピストンポンプのクレイドルガイドでは、樹脂層が０.１〜０.７ｍｍの厚さという薄肉であるため、機械的強度の向上は望ましい。
【００５７】
繊維状充填材の他に、ＰＴＦＥ樹脂、黒鉛、二硫化モリブデンなどの固体潤滑剤や、炭酸カルシウム、硫酸カルシウム、マイカ、タルクなどの無機充填材を配合することも可能である。上記固体潤滑剤を配合することで、無潤滑、潤滑油が希薄な条件であっても低摩擦となり、耐焼き付き性を向上させることができる。また、上記無機充填材を配合することで、耐クリープ性を向上させることができる。
【００５８】
繊維状充填材、無機系の固体潤滑剤（黒鉛、二硫化モリブデンなど）、および無機充填材は、芳香族ポリエーテルケトン系樹脂の成形収縮率を小さくする効果がある。そのため、溶製金属製部材とのインサート成形時に、樹脂層の内部応力を抑える効果もある。
【００５９】
繊維状充填材を配合した樹脂組成物からなる樹脂層を有する態様のクレイドルガイドを図５に示す。図５は、クレイドルガイド（樹脂層に繊維状充填材配合）の斜視図である。クレイドルガイド１は、樹脂層１ｄに繊維状充填材４を配合してある以外は、図２のものと同様の構成である。
【００６０】
樹脂層１ｄを射出成形で形成するにあたって、樹脂組成物の溶融流動方向を調整することにより、繊維状充填材４（の長さ方向）をクレイドルガイド１の摺動方向（図中矢印）に対して４５度以上のできるだけ直角に近い交差角度で配向させることが好ましい。樹脂層１ｄの機械的強度を向上させるためには繊維状充填材を配合することが好ましいが、繊維状充填材の繊維の端部はエッジ状になっているため、繊維の端部によって相手材であるクレイドル３を物理的に摩耗損傷させ易く、摩擦係数も安定し難くなる。繊維状充填材（の長さ方向）を該クレイドルガイドの摺動方向に対して４５〜９０度に交差するように配向させることにより、繊維の両端のエッジが摺動方向に対して４５〜９０度に向く。これにより、繊維の両端のエッジによる相手材の摩耗損傷の軽減、摩擦係数の安定化を図れる。また、繊維状充填材の配向は、９０度により近い方が繊維のエッジによる摩耗損傷が少なく、摩擦係数も安定するので望ましい。８０〜９０度であれば特に好ましい。なお、射出成形時のゲート部、ウェルド部では繊維状充填材の配向が乱れる場合があるが、その割合は低く影響はない。
【００６１】
繊維状充填材の平均繊維長は、０.０２〜０.２ｍｍが好ましい。０.０２ｍｍ未満では充分な補強効果が得られず、耐クリープ性、耐摩耗性が満足しないおそれがある。０.２ｍｍをこえる場合は樹脂層の層厚に対する繊維長の比率が大きくなるため、薄肉成形性に劣る。特に、樹脂厚み０.２〜０．７ｍｍにインサート成形する場合は、繊維長が０.２ｍｍをこえると薄肉成形性を阻害する。より薄肉成形の安定性を高めるには、平均繊維長０.０２〜０.１ｍｍが望ましい。
【００６２】
繊維状充填材の中でも、炭素繊維を用いることが好ましい。炭素繊維は、樹脂層を成形する際に樹脂の溶融流動方向への配向性が強い。特に、直径が細く、比較的短い炭素繊維を選択し、その場合に、炭素繊維の両端のエッジがクレイドルガイドの摺動方向に沿っており、例えば配向方向が０〜４５度未満であると、相手材であるクレイドルを損傷する場合がある。そのため、細く、短い炭素繊維を採用した場合には、樹脂を射出成形する際に、溶融樹脂の流動方向をクレイドルガイドの摺動方向と直角または直角に近い角度とし、繊維の長さ方向をクレイドルガイドの摺動方向に対する４５〜９０度になるように配向させることが耐久性および摺動トルクを低く安定させるために極めて有利である。
【００６３】
本発明で使用する炭素繊維としては、原材料から分類されるピッチ系またはＰＡＮ系のいずれのものであってもよいが、高弾性率を有するＰＡＮ系炭素繊維の方が好ましい。その焼成温度は特に限定するものではないが、２０００℃またはそれ以上の高温で焼成されて黒鉛（グラファイト）化されたものよりも、１０００〜１５００℃程度で焼成された炭化品のものが、高ＰＶ下でも相手材を摩耗損傷しにくいので好ましい。
【００６４】
炭素繊維の平均繊維径は２０μｍ以下、好ましくは５〜１５μｍである。この範囲をこえる太い炭素繊維では、極圧が発生するため、耐荷重性の向上効果が乏しく、相手材であるクレイドルがアルミニウム合金、焼入れなしの鋼材の場合、該相手材の摩耗損傷が大きくなるため好ましくない。また、炭素繊維は、チョップドファイバー、ミルドファイバーのいずれであってもよいが、安定した薄肉成形性を得るためには、繊維長が１ｍｍ未満のミルドファイバーの方が好ましい。
【００６５】
本発明で使用できる炭素繊維の市販品としては、ピッチ系炭素繊維として、クレハ社製：クレカ  Ｍ−１０１Ｓ、Ｍ−１０７Ｓ、Ｍ−１０１Ｆ、Ｍ−２０１Ｓ、Ｍ−２０７Ｓ、Ｍ−２００７Ｓ、Ｃ−１０３Ｓ、Ｃ−１０６Ｓ、Ｃ−２０３Ｓなどが挙げられる。また、同様のＰＡＮ系炭素繊維として、東邦テナックス社製：ベスファイト  ＨＴ１００、同ＨＴＡ−ＣＭＦ０１６０−０Ｈ、同ＨＴＡ−ＣＭＦ００４０−０Ｈ、同ＨＴＡ−Ｃ６、同ＨＴＡ−Ｃ６−Ｓまたは東レ社製：トレカ  ＭＬＤ−３０、同ＭＬＤ−３００、同Ｔ００８、同Ｔ０１０などが挙げられる。
【００６６】
樹脂層を形成する樹脂組成物は、ベース樹脂として芳香族ポリエーテルケトン系樹脂を用い、これに上記炭素繊維と、固体潤滑剤であるＰＴＦＥ樹脂とを必須成分として含むことが好ましい。
【００６７】
ＰＴＦＥ樹脂としては、懸濁重合法によるモールディングパウダー、乳化重合法によるファインパウダー、再生ＰＴＦＥのいずれを採用してもよい。芳香族ポリエーテルケトン系樹脂をベース樹脂とする樹脂組成物の流動性を安定させるためには、成形時のせん断により繊維化し難く、溶融粘度を増加させ難い再生ＰＴＦＥを採用することが好ましい。
【００６８】
再生ＰＴＦＥとは、熱処理（熱履歴が加わったもの）粉末、γ線または電子線などを照射した粉末のことである。例えば、モールディングパウダーまたはファインパウダーを熱処理した粉末、また、この粉末をさらにγ線または電子線を照射した粉末、モールディングパウダーまたはファインパウダーの成形体を粉砕した粉末、また、その後γ線または電子線を照射した粉末、モールディングパウダーまたはファインパウダーをγ線または電子線を照射した粉末などのタイプがある。再生ＰＴＦＥの中でも、凝集せず、芳香族ポリエーテルケトン系樹脂の溶融温度おいて、全く繊維化せず、内部潤滑効果があり、芳香族ポリエーテルケトン系樹脂をベース樹脂とする樹脂組成物の流動性を安定して向上させることが可能なことから、γ線または電子線などを照射したＰＴＦＥ樹脂を採用することがより好ましい。
【００６９】
本発明で使用できるＰＴＦＥ樹脂の市販品としては、喜多村社製：ＫＴＬ−６１０、ＫＴＬ−４５０、ＫＴＬ−３５０、ＫＴＬ−８Ｎ、ＫＴＬ−４００Ｈ、三井・デュポンフロロケミカル社製：テフロン（登録商標）７−Ｊ、ＴＬＰ−１０、旭硝子社製：フルオンＧ１６３、Ｌ１５０Ｊ、Ｌ１６９Ｊ、Ｌ１７０Ｊ、Ｌ１７２Ｊ、Ｌ１７３Ｊ、ダイキン工業社製：ポリフロンＭ−１５、ルブロンＬ−５、ヘキスト社製：ホスタフロンＴＦ９２０５、ＴＦ９２０７などが挙げられる。また、パーフルオロアルキルエーテル基、フルオルアルキル基、またはその他のフルオロアルキルを有する側鎖基で変性されたＰＴＦＥ樹脂であってもよい。上記の中でγ線または電子線などを照射したＰＴＦＥ樹脂としては、喜多村社製：ＫＴＬ−６１０、ＫＴＬ−４５０、ＫＴＬ−３５０、ＫＴＬ−８Ｎ、ＫＴＬ−８Ｆ、旭硝子社製：フルオンＬ１６９Ｊ、Ｌ１７０Ｊ、Ｌ１７２Ｊ、Ｌ１７３Ｊなどが挙げられる。
【００７０】
なお、この発明の効果を阻害しない程度に、樹脂組成物に対して周知の樹脂用添加剤を配合してもよい。この添加剤としては、例えば、窒化ホウ素などの摩擦特性向上剤、炭素粉末、酸化鉄、酸化チタンなどの着色剤、黒鉛、金属酸化物粉末などの熱伝導性向上剤が挙げられる。
【００７１】
樹脂層を形成する樹脂組成物は、芳香族ポリエーテルケトン系樹脂をベース樹脂とし、炭素繊維を５〜３０体積％、ＰＴＦＥ樹脂を１〜３０体積％を必須成分として含むことが好ましい。この必須成分と他の添加剤を除く残部が芳香族ポリエーテルケトン系樹脂である。この配合割合とすることで、高ＰＶ条件においても、樹脂層の変形および摩耗、相手材であるクレイドル表面への攻撃性が小さく、油などに対する耐性も高くなる。また、炭素繊維は、５〜２０体積％がより好ましく、ＰＴＦＥ樹脂は、２〜２５体積％がより好ましい。
【００７２】
炭素繊維の配合割合が３０体積％をこえると、溶融流動性が著しく低下し、薄肉成形が困難になるとともに、相手材であるクレイドルがアルミニウム合金、焼入れなしの鋼材の場合、摩耗損傷するおそれがある。また、炭素繊維の配合割合が５体積％未満では、樹脂層を補強する効果が乏しく、充分な耐クリープ性、耐摩耗性が得られない場合がある。
【００７３】
ＰＴＦＥ樹脂の配合割合が３０体積％をこえると、耐摩耗性、耐クリープ性が所要の程度より低下するおそれがある。また、ＰＴＦＥ樹脂の配合割合が１体積％未満では組成物に所要の潤滑性の付与効果に乏しく、充分な摺動特性が得られない場合がある。
【００７４】
以上の諸原材料を混合し、混練する手段は、特に限定するものではなく、粉末原料のみをヘンシェルミキサー、ボールミキサー、リボンブレンダー、レディゲミキサー、ウルトラヘンシェルミキサーなどにて乾式混合し、さらに二軸押出し機などの溶融押出し機にて溶融混練し、成形用ペレット（顆粒）を得ることができる。また、充填材の投入は、二軸押出し機などで溶融混練する際にサイドフィードを採用してもよい。この成形用ペレットを用い、溶製金属製部材に対して樹脂層をインサート成形により射出成形する。射出成形を採用することで、精密成形性および製造効率などに優れる。また、物性改善のためにアニール処理等の処理を採用してもよい。
【００７５】
樹脂層を形成する樹脂組成物は、樹脂温度３８０℃、せん断速度１０００ｓ−１における溶融粘度が５０〜２００Ｐａ・ｓであることが好ましい。溶融粘度がこの範囲であると、精密な成形と繊維状充填材を所定角度に配向をさせることが可能となり、溶製金属製部材の表面に０.１〜０．７ｍｍの薄肉インサート成形が円滑に行なえる。溶融粘度が、上記所定範囲未満の粘度または上記所定範囲をこえる粘度であれば、精密な成形性を確実に得ることや、繊維状充填材を所定角度に配向させることが容易でなくなる。薄肉インサート成形を可能とし、インサート成形後の後加工を不要とすることで、製造が容易となり、製造コストの低減が図れる。
【００７６】
樹脂温度３８０℃、せん断速度１０００ｓ−１における溶融粘度を５０〜２００Ｐａ・ｓにするためには、該条件における溶融粘度が１３０Ｐａ・ｓ以下の芳香族ポリエーテルケトン系樹脂を採用することが好ましい。このような芳香族ポリエーテルケトン系樹脂としては、ビクトレックス社製：ＰＥＥＫ（９０Ｐ、９０Ｇ）などが例示できる。このような芳香族ポリエーテルケトン系樹脂を用いることで、射出成形時において、化学表面処理により形成された凹ピッチが数ｎｍ〜数十μｍである微細凹凸形状や、焼結金属層の凹凸（空孔）にも樹脂材が入り込みやすく、強固な密着が可能となる。
【実施例】
【００７７】
実施例、比較例に用いた樹脂層の原材料を以下に示す。なお、芳香族ポリエーテルケトン系樹脂の溶融粘度は、東洋精機社製キャピラグラフ、φ１×１０ｍｍ細管、樹脂温度３８０℃、せん断速度１０００ｓ−１における測定値である。
（１）芳香族ポリエーテルケトン系樹脂〔ＰＥＫ〕：ビクトレックス社製ＰＥＥＫ  ９０Ｐ（溶融粘度１０５Ｐａ・ｓ）
（２）ＰＴＦＥ樹脂〔ＰＴＦＥ１〕：喜多村社製ＫＴＬ−６１０（再生ＰＴＦＥ）
（３）ＰＡＮ系炭素繊維〔ＣＦ１〕：東邦テナックス社製ベスファイトＨＴ１００（繊維長０．０４ｍｍ、繊維径７μｍ）
（４）ＰＴＦＥ樹脂〔ＰＴＦＥ２〕：三井・デュポンフロロケミカル社製ＰＴＦＥ−３１ＪＲ）
（５）ピッチ系炭素繊維〔ＣＦ２〕：クレハ社製Ｍ−１０１Ｓ（繊維長０．１/２ｍｍ、繊維径１４．５μｍ）
（６）硫酸カルシウム粉末〔ＣａＳＯ４〕：ノリタケ社製Ｄ−１０１Ａ（平均粒子径２４μｍ）
（７）二硫化モリブデン〔ＭｏＳ２〕：東レダウコーニング社製モリコートＺ
（８）ポリアミドイミド樹脂〔ＰＡＩ〕：ダイキン社製
（９）黒鉛〔ＧＲＰ〕：ティムカルジャパン社製ＴＩＭＲＥＸ  ＫＳ６（平均粒径６μｍ）
【００７８】
表１に示す実施例用の樹脂層の原材料（ａ、ｂ）について、表１に示す配合割合（体積％）でヘンシェル乾式混合機を用いてドライブレンドし、二軸押出し機を用いて溶融混練し射出成形用ペレットを作製した。
【００７９】
【表１】
2014031720.tif 000003
【００８０】
実施例１〜実施例４
溶製金属製部材としてＳＰＣＣ製の溶製金属板（プレス打ち抜き、φ１８ｍｍ×２ｍ）を用いた。この溶製金属板の樹脂層との接合面に、表２に示す前処理を施した。表２における「酸性溶液処理」は、溶製金属板を２０％硝酸水溶液に、室温（２０〜３０℃程度）で、３０秒〜１分間浸漬処理したものであり、処理前には脱脂、処理後には水洗、乾燥を行なった。また、表２における「焼結金属層」は、溶製金属板の全面に銅めっきを行なった後、板表面に青銅粉末（Ｃｕ−Ｓｎ系）を散布し、この青銅粉末が一様に散布された金属板を加熱・加圧することにより焼結金属層を形成したものである。
【００８１】
この表面に、上記ペレットを用いて樹脂層を厚さ０．５ｍｍにてインサート成形し、クレイドルガイド想定の試験片を作製した。樹脂温度３８０℃〜４００℃、金型温度１８０℃とした。また、インサート成形する際には、樹脂層の溶融流動方向が試験片の運動方向と直角となるようにした。
【００８２】
比較例１
実施例１と同様の焼結金属層を設けた溶製金属板を用い、この焼結金属層上に、表１のｃに示す配合割合（体積％）で調整した樹脂組成物のディスパージョンを塗布し、乾燥炉中で溶媒を蒸発させ、加熱・加圧により樹脂組成物成分を含浸被覆した試験片を作製した。
【００８３】
比較例２
実施例１と同様の焼結金属層を設けた溶製金属板を用い、表１のｄに示す配合割合（体積％）で調整した樹脂組成物のコーティング剤を用いて、潤滑性皮膜を形成し試験片を作製した。
【００８４】
得られた試験片とアルミニウム合金製の相手材を用いて、試験片と相手材とが摺動する状態で、下記条件の往復動試験を行ない、結果を表２に示した。
［試験条件］
試験機      ：ＮＴＮ製往復動試験機
面圧        ：１００ＭＰａ
最大加振速度：２．９５ｍ／ｍｉｎ
振幅        ：＋−５０ｍｍ
温度        ：室温（２５℃）
潤滑条件    ：油潤滑
試験時間    ：往復１００００回（初期、５００回、２０００回の時に摩擦係数を測定する。）
【００８５】
【表２】
2014031720.tif 000004
【００８６】
表２の結果からも明らかなように、比較例１、２は、５００回往復で摩擦係数が高く継続試験が不可能となり、長期使用に耐えられないものと認められた。これに対して実施例１〜４は、往復動試験において、試験終了時まで低摩擦係数であった。また、目視での確認より、被膜の状態にも変化はみられなかった。これにより、実施例のクレイドルガイドは、可変容量型ピストンポンプの長期使用に耐えられるものであり、耐荷重性、耐摩耗性および低摩擦特性を全て満足できるものであることが確認された。
【産業上の利用可能性】
【００８７】
本発明のクレイドルガイドは、製造が容易で低コストでありながら、耐荷重性、耐摩耗性および低摩擦特性を全て満足できるので、油圧ショベルなどの建設機械や一般産業機械の油圧源として備えられる油圧ポンプまたは油圧モータ等に用いる可変容量型アキシャルピストンポンプにおいて好適に利用できる。
【符号の説明】
【００８８】
１  クレイドルガイド
１ａ  クレイドルガイド本体
１ｂ  ブッシュ
１ｃ  溶製金属製部材
１ｄ  樹脂層
１ｅ、１ｆ  支持面
１ｇ  凹部
１ｈ  凸部
２  ピストン
３  クレイドル
４  繊維状充填材
５、６  ハウジング
７  回転軸
８  シリンダブロック
８ａ  ピストン収容室
９  弁板
９ａ  吸入ポート
９ｂ  吐出ポート
１０、１３  押圧バネ
１１  リテーナ
１２  シュー
１４  油圧制御装置
１５  シリンダ
【図１】
2014031720.tif 000005
【図２】
2014031720.tif 000006
【図３】
2014031720.tif 000007
【図４】
2014031720.tif 000008
【図５】
2014031720.tif 000009